СПОСОБ ПОЛУЧЕНИЯ МИНЕРАЛЬНОГО МАТЕРИАЛА С ПОМОЩЬЮ ИЗМЕЛЬЧАЮЩИХ ШАРИКОВ ИЗ ОКСИДА ЦИРКОНИЯ, СОДЕРЖАЩЕГО ОКСИД ЦЕРИЯ, ПОЛУЧЕННЫЕ ПРОДУКТЫ И ИХ ИСПОЛЬЗОВАНИЕ

1. Способ получения измельченного минерального материала, включающий стадии:
a) обеспечение по меньшей мере одного минерального материала, по выбору в виде водной суспензии,
b) измельчение минерального материала,
c) по выбору просеивание и/или концентрирование измельченного минерального материала, полученного на стадии (b),
d) по выбору сушка измельченного минерального материала, полученного на стадиях (b) или (с),
отличающийся тем, что указанную стадию измельчения (b) проводят в присутствии измельчающих шариков из оксида циркония, содержащего оксид церия, имеющих
содержание оксида церия между 14 и 20 вес.% от общего веса указанного шарика, предпочтительно между 15 и 18 вес.% от общего веса указанного шарика и наиболее предпочтительно примерно 16 вес.% от общего веса указанного шарика; и
средний размер зерна после спекания зерен, образующих указанный шарик со средним диаметром менее 1 мкм, предпочтительно составляет менее 0,5 мкм и наиболее предпочтительно менее 0,3 мкм.
2. Способ по п.1, отличающийся тем, что шарики имеют исходный диаметр 0,2-1,5 мм и предпочтительно 0,4-1,0 мм.
3. Способ по любому из пп.1 или 2, отличающийся тем, что стадию (b) проводят при рН выше 7, предпочтительно выше 10 и наиболее предпочтительно выше 11.
4. Способ по любому из пп.1 или 2, отличающийся тем, что стадию (b) проводят при температуре выше 60°C, предпочтительно выше 90°C и наиболее предпочтительно выше 100°C.
5. Способ по любому из пп.1 или 2, отличающийся тем, что концентрация минерального материала, измельчаемого на стадии (b) в виде суспензии, такова, что суспензия содержит 10-80% (по сухому весу минерального материала), предпочтительно 50-80% и наиболее предпочтительно 60-78% твердых веществ.
6. Способ по любому из пп.1 или 2, отличающийся тем, что по меньшей мере один диспергирующий и/или способствующий измельчению реагент, присутствующий в весовых % относительно всего сухого минерального материала в интервале 0-2%, предпочтительно 0,2-1,4% и наиболее предпочтительно 0,5-1,2%, добавляют до, во время или после стадии (b).
2
3
2
7. Способ по любому из пп.1 или 2, отличающийся тем, что минеральный материал выбирают из природного или осажденного карбоната кальция, глины, талька, AlO, TiO или их смесей.
8. Способ по п.7, отличающийся тем, что минеральный материал выбирают из природного или осажденного карбоната кальция, глины, талька или их смесей.
9. Способ по п.8, отличающийся тем, что минеральный материал представляет собой смесь природного и осажденного карбоната кальция и глины.
10. Способ по п.8, отличающийся тем, что минеральный материал представляет собой смесь природного и осажденного карбоната кальция и талька.
11. Способ по п.8, отличающийся тем, что минеральный материал представляет собой смесь природного и осажденного карбоната кальция.
12. Способ по любому из пп.9-11, отличающийся тем, что весовая доля РСС относительно общего веса GCC и РСС составляет 10-90%, предпочтительно 20-80% и наиболее предпочтительно 30-70%.
13. Способ по любому из пп.1 или 2, отличающийся тем, что минеральный материал, полученный на стадии (а), находится в виде водной суспензии, и что водная суспензия содержит 10-80% минерального материала по весу сухого минерального материала, предпочтительно 50-80% и наиболее предпочтительно 60-78%.
14. Способ по любому из пп.1 или 2, отличающийся тем, что минеральный материал, полученный в виде водной суспензии на стадии (а), представляет собой природный карбонат кальция.
15. Способ по любому из пп.1 или 2, отличающийся тем, что проводят стадию (с).
16. Способ по любому из пп.1 или 2, отличающийся тем, что проводят стадию (d).
17. Измельченный минеральный материал, отличающийся тем, что его получают способом по любому из пп.1-16.
2
2
18. Измельченный минеральный материал, отличающийся тем, что он находится в виде водной суспензии, и в водной суспензии весовое соотношение ZrO/CeO составляет 4-6,5, предпочтительно 4,6-5,7 и наиболее предпочтительно 5,3.
2
2
19. Измельченный минеральный материал по п.18, отличающийся тем, что в водной суспензии, пропущенной через сито 40 мкм, содержится менее 1000 м.д. ZrO и менее 200 м.д. CeO.
20. Измельченный минеральный материал по любому из пп.18 или 19, отличающийся тем, что он содержит природный или осажденный карбонат кальция, глину, тальк или их смеси и предпочтительно содержит природный или осажденный карбонат кальция.
21. Измельченный минеральный материал по любому из пп.18 или 19, отличающийся тем, что его коэффициент крутизны составляет по меньшей мере примерно 30, предпочтительно по меньшей мере примерно 40 и наиболее предпочтительно по меньшей мере примерно 45.
50
22. Измельченный минеральный материал по любому из пп.18 или 19, отличающийся тем, что d составляет примерно 0,2-2,0 мкм, предпочтительно 0,2-0,8 мкм и наиболее предпочтительно 0,25-0,45 мкм.
23. Измельченный минеральный материал по любому из пп.18 или 19, отличающийся тем, что в нем присутствует более 80% фракции частиц мельче 1 мкм, предпочтительно более 85%, более предпочтительно более 90% и даже более предпочтительно более 95%.
2
24. Измельченный минеральный материал по п.23, отличающийся тем, что он имеет величину удельной поверхности по БЭТ менее 25 м/г.
2
25. Измельченный минеральный материал по п.24, отличающийся тем, что при фракции частиц мельче 1 мкм более 95% его удельная поверхность по БЭТ составляет менее 25 м/г.
2
26. Измельченный минеральный материал по п.24, отличающийся тем, что при фракции частиц мельче 1 мкм более 90% его удельная поверхность по БЭТ составляет менее 20 м/г.
2
27. Измельченный минеральный материал по п.24, отличающийся тем, что при фракции частиц мельче 1 мкм более 85% его удельная поверхность по БЭТ составляет менее 18 м/г.
2
28. Измельченный минеральный материал по п.24, отличающийся тем, что при фракции частиц мельче 1 мкм более 80% его удельная поверхность по БЭТ составляет менее 15 м/г.
29. Измельченный минеральный материал по любому из пп.18 или 19, отличающийся тем, что его водная суспензия содержит по меньшей мере один диспергирующий и/или способствующий измельчению реагент в весовых % относительно всего сухого минерального материала в интервале 0-2%, предпочтительно 0,2-1,4% и наиболее предпочтительно 0,5-1,2%.
2
2
30. Измельченный минеральный материал, отличающийся тем, что он находится в виде сухого продукта, и весовое соотношение ZrO/CeO составляет 4-6,5, предпочтительно 4,6-5,7 и наиболее предпочтительно 5,3.
31. Измельченный минеральный материал по п.30, отличающийся тем, что он содержит природный или осажденный карбонат кальция, глину, тальк или их смеси и предпочтительно содержит природный и осажденный карбонат кальция.
32. Измельченный минеральный материал по любому из пп.30 или 31, отличающийся тем, что его коэффициент крутизны составляет по меньшей мере примерно 30, предпочтительно по меньшей мере примерно 40 и наиболее предпочтительно по меньшей мере примерно 45.
50
33. Измельченный минеральный материал по любому из пп.30 или 31, отличающийся тем, что d составляет примерно 0,2-2,0 мкм, предпочтительно 0,2-0,8 мкм и наиболее предпочтительно 0,25-0,45 мкм.
34. Измельченный минеральный материал по п.31, отличающийся тем, что в нем присутствует более 80% фракции частиц мельче 1 мкм, предпочтительно более 85%, более предпочтительно более 90% и даже более предпочтительно более 95%.
2
35. Измельченный минеральный материал по п.34, отличающийся тем, что он имеет величину удельной поверхности по БЭТ менее 25 м/г.
2
36. Измельченный минеральный материал по п.34, отличающийся тем, что при фракции частиц мельче 1 мкм более 95% его удельная поверхность по БЭТ составляет менее 25 м/г.
2
37. Измельченный минеральный материал по п.34, отличающийся там, что при фракции частиц мельче 1 мкм более 90% его удельная поверхность по БЭТ составляет менее 20 м/г.
2
38. Измельченный минеральный материал по п.34, отличающийся тем, что при фракции частиц мельче 1 мкм более 85% его удельная поверхность по БЭТ составляет менее 18 м/г.
2
39. Измельченный минеральный материал по п.34, отличающийся тем, что при фракции частиц мельче 1 мкм более 80% его удельная поверхность по БЭТ составляет менее 15 м/г.
40. Применение измельченного минерального материала по любому из пп.17-39 в бумаге и в частности, в меловании бумаги, в красках и пластиках.